(57)【特許請求の範囲】
【請求項１】
コンクリート成形体の表面に、４級アンモニウム塩型カチオン界面活性剤を０．１〜１５質量％と、水酸化ナトリウム、及び、水酸化リチウムからなる群より選択されるアルカリ剤とを含有するｐＨ１１以上のアルカリ性処理液を、コンクリート成形体表面に接触して固定化されたケースに該処理液を満たすことにより接触させてコンクリート成形体内部に浸透させ、該コンクリート成形体内部にアルカリ性を付与することを特徴とするコンクリート成形体の処理方法。
【請求項２】
前記コンクリート成形体が、内部に鋼材を有するものであり、処理終了後の該鋼材に接触している領域におけるコンクリートのｐＨが１１以上である請求項１に記載のコンクリート成形体の処理方法。
【発明の詳細な説明】
【技術分野】
【０００１】
本発明は、コンクリート成形体の処理に用いるアルカリ性処理液及びそれを用いたコンクリート成形体の処理方法に関し、コンクリート構造物やコンクリート成形体において、中性化したコンクリート内部をアルカリ化して回復させる、或いは、コンクリート内部の中性化を抑制することを目的とする浸透性に優れたアルカリ性処理液を用いた簡易なコンクリート成形体の処理方法に関する。
【背景技術】
【０００２】
コンクリート成形体を構成するコンクリートは、通常はアルカリ性を維持しており、内部に配置された鉄筋、鉄骨等の鋼材の酸化反応が抑制されるために錆が発生せず、強度が長期間維持される。しかしながら、経時により、空気中の二酸化炭素の浸透によりアルカリ性が低下し、アルカリ性の低下に伴う成形体の劣化が懸念されている。
近年、省エネルギー、或いは、安全性維持の観点から、コンクリート構造物の長寿命化或いは耐震性、耐久性の維持を目的とした技術が種々提案されている。詳細には、コンクリート構造物の中に配置されている鉄筋、鉄骨等の鋼材の防錆を長期的かつ効果的に維持することを目的として、既存の構造物に適用する方法が望まれている。
現在、一般に行われる方法としては、表面が中性化したコンクリート構造物の表面コンクリートの一部を剥離し、露出した鋼材表面をアルカリ処理し、その後、新たなコンクリートで補修する方法が挙げられるが、これらは、コンクリート成形体の一部を、鉄筋に達する深さまで剥離するなど、工数がかかるという問題があった。
また、コンクリートを剥離することなく、珪酸リチウム溶液を使用して表面塗布を行う工法について、室内試験を行った結果、珪酸リチウム溶液のコンクリートへの浸透は確認できず、鋼材を保護する効果は得られないことがわかった。
【０００３】
これに対し、構造物内に存在する鋼材に到達する深さの孔を形成し、そこに導電体を挿入して鋼材に接触させることで鋼材自体を電極として通電し、電気浸透原理を利用してアルカリ剤を鉄筋の近傍まで浸透させ、鉄筋の酸化を抑制する方法が提案されている（例えば、特許文献１参照。）。この方法においても、成形体自体に孔を形成しなければならず、工数がかかるという問題があった。
また、成形体を破壊しない方法として、コンクリート成形体の所定領域を耐アルカリ性シートで被覆、固定化し、固定化されたシート内部にアルカリ剤を注入してコンクリート表面に浸透させる方法（例えば、特許文献２参照。）や、アルカリ剤をコンクリート表面から圧入する方法が提案されている（例えば、特許文献３参照。）。しかしながら、コンクリート成形体は細骨材、粗骨材を含有しており、成形体内部に存在する空隙が極めて小さいために、通常のアルカリ剤では、鉄筋近傍まで浸透することができず、表面のアルカリ化を達成したに過ぎない。また、後者のように、圧入する場合にも圧入口としてひび割れや作製した目地部分を必要とするものであった。
他方、浸透性アルカリ付与組成物として、少なくとも２種のアルカリ剤を使用し、ゲル化を抑制しながら浸透性を向上させる組成物が提案されている（例えば、特許文献４参照。）。この方法自体が、コンクリート構造物のひび割れへの浸透を目的としており、数ｎｍ〜数十ｎｍという微細な空隙を有するコンクリート成形体への浸透は困難であった。
【特許文献１】特開平５−１４８０６１号公報
【特許文献２】特開２００５−９００５９公報
【特許文献３】特開平１１−７９８６８号公報
【特許文献４】特開２００４−３２３３３３公報
【発明の開示】
【発明が解決しようとする課題】
【０００４】
上記問題点を考慮してなされた本発明の目的は、コンクリート成形体に大きな損傷を与えることなく、簡易な方法で、コンクリート成形体内部のアルカリ性を高め、コンクリート内部の鋼材の劣化やそれに起因するコンクリート成形体の劣化及び強度低下を抑制しうるコンクリート成形体の処理方法を提供することにある。
【課題を解決するための手段】
【０００５】
本発明者らは、コンクリート中へアルカリ剤の浸透性を大幅に向上した処理液をコンクリート成形体の表面に特定の方法にて適用することで、上記目的を解決しうることを見出し、本発明を完成した。
即ち、本発明の処理方法では、コンクリート浸透性アルカリ性処理液は、コンクリート成形体内部のアルカリ性を向上させる処理に用いられる処理液であって、カチオン界面活性剤を０．１〜１５質量％とアルカリ剤とを含有するｐＨ１１以上のアルカリ性溶液を用いることを特徴とする。
前記アルカリ性の処理液としては、ｐＨ調整用のアルカリ剤として、水酸化ナトリウム、及び、水酸化リチウムからなる群より選択される１種以上のアルカリ剤を用い、且つ、カチオン界面活性剤として、４級アンモニウム塩型カチオン界面活性剤を用いる。
【０００６】
即ちまた、請求項１に係る本発明のコンクリート成形体の処理方法は、コンクリート成形体の表面に、４級アンモニウム塩型カチオン界面活性剤を０．１〜１５質量％と、水酸化ナトリウム、及び、水酸化リチウムからなる群より選択されるアルカリ剤とを含有するｐＨ１１以上のアルカリ性処理液を接触させてコンクリート成形体内部に浸透させ、該コンクリート成形体内部にアルカリ性を付与することを特徴とする。
本発明の処理方法において、コンクリート成形体表面への前記アルカリ性処理液の接触方法としては、コンクリート成形体表面に接触して固定化されたケースに該処理液を満たす方法が適用される。
【０００７】
本発明のコンクリート成形体の処理方法によれば、内部に鉄筋を有するコンクリート成形体において、処理終了後の該鉄筋に接触している領域におけるコンクリートを、コンクリート成形体に大きな損傷を与えることなく、ｐＨ１１以上という、鋼材の酸化を抑制しうるアルカリ条件とすることが可能である。
なお、本発明の処理方法が適用されるコンクリート成形体は、水、セメント、混和材料、骨材を含有するコンクリート組成物を硬化して得られるものであれば特に制限はなく、ビルなどの建築物、ダムや橋脚などの土木構造物、コンクリート製の隔壁、ベンチ、オブジェなどのいずれをも包含するものである。
【０００８】
本発明によれば、モルタル、コンクリート中のセメント水和物の炭酸化反応により中性化が進行するコンクリート成形体内部のアルカリ性を、成形体を損傷することなく簡易な方法で回復させることができるため、既存の建造物などに定期的に処理することで、コンクリート中のアルカリ性の環境が維持されるために、内部に存在する鋼材の腐食による強度低下が効果的に抑制され、コンクリート成形体の耐久性を向上させることができる。
【発明の効果】
【０００９】
本発明によれば、コンクリート成形体に大きな損傷を与えることなく、簡易な方法で、コンクリート成形体内部のアルカリ性を高め、コンクリート内部の鋼材の劣化やそれに起因するコンクリート成形体の強度低下を抑制しうるコンクリート成形体の処理方法を提供することができる。
【発明を実施するための最良の形態】
【００１０】
以下、本発明を詳細に説明する。
＜コンクリート浸透性アルカリ性処理液＞
本発明の処理方法に用いられるアルカリ性処理液は、コンクリート内部への浸透性に優れることを特徴とするものであり、４級アンモニウム塩型カチオン界面活性剤を０．１〜１５質量％と、水酸化ナトリウム、及び、水酸化リチウムからなる群より選択されるアルカリ剤とを含有するｐＨ１１以上のアルカリ性溶液である。
（アルカリ剤）
本発明のアルカリ性処理液は、ｐＨが１１以上のアルカリ性を示す処理液を調製しうる特定のアルカリ剤を用いる。処理液はアルカリ剤を水系の溶媒に溶解させて調製する。溶媒としては、水、或いは、水に水性溶剤を添加したものなどが挙げられ、なかでも、取り扱い性などの観点から水が好ましい。溶媒として使用される水は、不純物による影響を低減するといった観点からは、精製水、イオン交換水などが好適なものとして挙げられる。
【００１１】
アルカリ性処理液調製に用いられるアルカリ剤としては、効果の観点からは水溶液が強アルカリとなるものが好ましく、具体的には、水酸化ナトリウム、及び、水酸化リチウムからなる群より選ばれ、浸透性向上の観点からは、水酸化リチウムが好ましい。
これらアルカリ剤の添加量は、前記した好ましいｐＨとなるように適宜調整される。
【００１２】
本発明のアルカリ性処理液には、さらに、カチオン性界面活性剤を含有する。カチオン性界面活性剤としては、脂肪族４級アンモニウム塩、芳香族４級アンモニウム塩、ピリジニウム塩やイミダゾリニウム塩の如き複素環４級アンモニウム塩から選ばれる４級アンモニウム塩型カチオン性界面活性剤であり、好ましくは、脂肪族４級アンモニウム塩である。
浸透性向上効果の観点からは、より具体的には、炭素数８〜１６程度のアルキル基を有するトリメチルアンモニウム塩、炭素数８〜１６程度のアルキル基を有するジメチルアンモニウム塩等が好ましく挙げられる。
これらの４級アンモニウム塩型カチオン性界面活性剤は市販品としても入手可能であり、例えば、花王（株）製、コータミンシリーズなどが挙げられる。
【００１３】
前記４級アンモニウム塩型カチオン性界面活性剤は、１種のみを用いてもよく、２種以上を併用してもよい。
通常、カチオン性界面活性剤はアルカリ条件では分解などによりその効果を消失する場合が多いが、本発明においては、４級アンモニウム塩型カチオン性界面活性剤と特定のアルカリ剤とを含有するアルカリ性処理液がコンクリート成形体内部への優れた浸透性を発現することが確認された。
本発明者らの検討によれば、アルカリ性水溶液、例えば、水酸化リチウム４ｍｏｌ／Ｌの水溶液に４級アンモニウム塩型カチオン性界面活性剤０．１質量％以上添加することで表面張力が低下し、コンクリートへの浸透性が向上することが確認された。添加量を１質量％以上とすると表面張力は更に低下し、この傾向はカチオン性界面活性剤の添加量を２０質量％程度までの範囲で確認されているが、カチオン性界面活性剤の添加量が増加すると相対的にアルカリ剤の濃度が低下するため、これらを考慮するとカチオン性界面活性剤の含有量は、アルカリ性処理液中、０．１〜１５質量％の範囲で用いることが好ましく、実用上の効果と経済性の観点からは、１〜５質量％の範囲であることがさらに好ましい。
【００１４】
本発明のコンクリート浸透性アルカリ性処理液には、本発明の効果を損なわない限りにおいて、他の成分を含むことができる。
添加剤としては、表面からのアルカリ剤の減少を抑制する目的で添加される珪酸ナトリウム、珪酸リチウムなどの水ガラス成分、乾燥収縮低減剤としてのグリコールエーテル系誘導体〔市販品としては、例えば、フローリック社製、ヒビガードがある〕やアミノアルコール類〔市販品としては、例えば、フローリック社製、ヒビガード５００がある〕、浸透性向上剤としての両性界面活性剤〔例えば、アンヒトール（商品名：花王社製）がある〕などを挙げることができる。
【００１５】
＜コンクリート成形体の処理方法＞
次に、本発明のコンクリート浸透性アルカリ性処理液を用いたコンクリート成形体の処理方法について説明する。
本発明のコンクリート成形体の処理方法は、コンクリート成形体の表面に、４級アンモニウム塩型カチオン界面活性剤を０．１〜１５質量％と、水酸化ナトリウム、及び、水酸化リチウムからなる群より選択されるアルカリ剤とを含有するｐＨ１１以上のアルカリ性処理液を接触させてコンクリート成形体内部に浸透させ、該コンクリート成形体内部にアルカリ性を付与することを特徴とする。
ここで用いられるアルカリ性処理液は、前記本発明のコンクリート浸透性アルカリ性処理液である。
【００１６】
本発明において、コンクリート成形体表面へ処理液を接触させる方法としては、液層を用いて接触させる、繊維塊状体や織布、不織布などの保水性を有する耐アルカリ性の材料に処理液を含浸させて表面に適用する、など、施工の状況やコンクリートに浸透させる液量などを考慮して種々の方法を適宜選択して適用することができる。
【００１７】
本発明においては、コンクリート成形体表面に接触して固定化されたケースに該処理液を満たす方法が適用される。
【００１８】
前記コンクリート成形体表面へアルカリ性処理液をそのまま接触させる方法としては、後述するポケット状のケースを成形体表面に固定化し、そこに処理液を満たす方法などが挙げられる。
【００１９】
処理液接触の他の手段としては、液体保持性を有する繊維塊状体や不織布などの担持体（以下、保水材と称する）に処理液を含浸させ、コンクリート成形体表面に接触させる方法が挙げられる。
以下、保水材として不織布を用いた場合を例に挙げて説明する。図１は、処理液を不織布１０に含浸させて、コンクリート成形体１２表面に接触させた態様を示す概略断面図である。コンクリート成形体１２表面に、アルカリ性処理液を含浸させた不織布１０を接触させてピン１４で不織布を固定し、成形体との非接触面よりのアルカリ性処理液の蒸発による効果の減少を抑制するため、その表面をポリエステルフィルム等の液不透過性シート１６により被覆している。
保水材としては、織布、不織布、シート状に形成された繊維塊状体、スポンジシートなどの高分子化合物製多孔質体、架橋ポリアクリル酸の如き、吸水性を有する高分子吸収体を不織布製などの適切な液透過性の袋に内包したものなどが挙げられる。
液保持能は繊維や多孔質体を構成する材料の種類や密度などにより目的に応じて調整することができる。なかでも、取り扱い性の観点から不織布が好ましい。
保水材にアルカリ性処理液を含浸させる態様としては、例えば、耐アルカリ性の繊維で構成された繊維塊状体や不織布の繊維間の空隙に処理液を保持させる方法、架橋ポリアクリル酸の如き吸水性を有する高分子材料に処理液を吸収、保持させる方法、或いは、これを組み合わせた方法などが挙げられる。ここで、繊維塊状体はシート状にカーディングされたものをそのまま用いてもよく、保形性を向上させるため、不織布や多孔質フィルムなどの液透過性のシートで被覆したパックの如き態様で用いてもよい。
【００２０】
不織布としては、バインダーで繊維間を固定したものよりも、繊維を絡ませたり、繊維の一部を融着させて形成された不織布が耐アルカリ性の観点から好ましい。耐アルカリ性の繊維としては、ポリエステル、アクリル、レーヨンなどが挙げられる。
なかでも、液保持性の観点からは、ポリアクリル酸ナトリウム塩を主成分とするポリマーからなる繊維を含んで構成される高吸水性織布が好ましい。このような不織布は、例えば、カネボウ合繊（株）製のベルオアシスなど、市販品としても入手可能である。
繊維塊状体或いは不織布に処理液を含浸させて接触させる場合も、効果の観点からは、図１に示すように、液不透過製シートで表面を被覆することが好ましい。
また、アルカリ性処理液の浸透により減じた処理液を適宜、不織布に供給して接触を継続する手段を併用することもできる。
【００２１】
コンクリート成形体表面に処理液を直接接触させる方法の別の態様としては、図２に示すように、コンクリート成形体１２表面に接触するように固定化したポケット状ケース１８に該処理液２０を満たす方法が挙げられる。
このケースは上方が開口された直方体のケースにおいて、成形体と接触する側の側面における壁面を有しないポケット状ケース１８であり、その形状は、必要とされる接触面積に応じて適宜、決定される。即ち、ポケット形状を形成する側壁面の面積が接触面積になる。また、所定の時間、常に形成体に浸透するのに十分な処理液量を維持すると言った観点から、厚みは、０．１ｃｍ〜５．０ｃｍの範囲であることが好ましく、更に好ましくは、０．３ｃｍ〜１．０ｃｍの範囲である。
ケース１８の素材としては、耐アルカリ性の観点から、アクリル樹脂、塩化ビニル樹脂などが好ましい。
ポケット状ケース１８は、コンクリート成形体１２表面と処理液とが接触するように、成形体１２表面に固定化されるが、固定化に際してケース１８と成形体１２表面との接触領域は、液漏れ防止の目的でパテなどにより密閉することが好ましい。
効果の持続性の観点から、コンクリート成形体１２内部への浸透によりケース１８内のアルカリ性処理液２０が減少した場合、適宜補充することも好ましい。
【００２２】
コンクリート成形体表面への処理液のさらなる接触方法として、図３に示すように、コンクリート成形体１２表面に水平方向に連続した溝２２を形成し、該処理液を含浸した繊維塊２４などの保水材を該溝２２中に配置する方法が挙げられる。
繊維塊２４などの保水材としては、前記したものと同様のものを挙げることができるが、溝２２の形状に適合させ、必要量を溝の形状に応じて配置するといった観点からは、繊維塊状体が好ましい。この態様において繊維塊状体の形成に用いる繊維は、耐アルカリ性の繊維や吸水性を有する繊維など、前記不織布を構成する好ましい繊維として挙げたものを同様に使用することができる。
また、溝２２の深さ、単位面積あたりに形成する溝２２の間隔や長さは、目的に応じて適宜選択されるが、一般的には、アルカリ性処理液の浸透性及び成形体の強度維持の観点から、溝の深さは、０．１ｃｍ〜５．０ｃｍの範囲であることが好ましい。
【００２３】
アルカリ性処理液のコンクリート成形体との接触時間は、目的に応じて適宜選択することができるが、例えば、数年間隔で行われる内部のアルカリ性維持のための定期な処理に用いる場合には、アルカリ性処理液の浸透深さは０．１ｃｍ〜２．０ｃｍとなることを要し、そのような観点からは、1日〜３ヶ月であることが好ましい。
また、コンクリート構築物の内部に存在する鉄筋などの鋼材周辺までアルカリ性処理液を浸透させようとする場合には、アルカリ性処理液の浸透深さは０．１ｃｍ〜５．０ｃｍとなることを要し、そのような観点からは、1日〜６ヶ月であることが好ましい。
【００２４】
コンクリート成形体へのアルカリ性処理液の浸透速度は、コンクリート成形体と同じ組成物のコンクリート組成物を調製した試験片により、浸透実験を行い、試験片を切断してフェノールフタレインによる呈色反応を行って浸透深さを測定し、接触時間の平方根で除することで算出することができる。このような実験により予め浸透速度を測定し、同様のコンクリート組成物からなる成形体への必要な接触時間を予想することができる。
また、現場施工の場合には、コンクリート成形体からコアを採取し、表面の呈色反応を行うか、ドリルを用いて所定の深さの小孔を形成し、発生した粉の呈色反応から、所定の深さまでアルカリ化が進行したかを確認することもできる。
【００２５】
前記セメント成型体としては、水、セメント、混和材料、骨材、化学混和剤よりなるコンクリート組成物であり、形成されるセメント系成型体の用途に応じて各種材料の、重量比を適宜調整することができる。
【００２６】
本発明において成形体の素材であるコンクリート組成物に用いられるセメントとしては特に制限はなく、形成されるセメント系成型体の用途に応じて、各種セメント類の中から、適宜選択することができる。セメントとして、普通ポルトランドセメント、中庸熱ポルトランドセメント、低熱ポルトランドセメント、高炉セメント、フライアッシュセメント、などが使用できる。
前記混和材料としては特に制限はなく形成されるセメント系成型体の用途に応じて、各種セメント、コンクリート用混和材料から適宜種類、使用量を選択できる。混和材料としては、高炉スラグ微粉末、フライアッシュ、シリカフュームなどが一般的に使用できる。
また、骨材の種類や量は特に制限はなく、形成される成型体の用途に応じて、骨材の種類及び配合割合を適宜選択することができる。
【００２７】
本発明の方法を適用するコンクリート成形体には、通常コンクリート成形体に配合されている各種添加剤、例えば減水剤、空気連行剤、消泡剤などを、適宜配合することができる。
前記コンクリート成形体を形成するコンクリート組成物における水とセメントの重量比は、形成されるコンクリート成形体の用途に応じて適宜選択することができるが、水と結合材の重量比は４０％以上７５％以下が好ましく、より好ましくは５０％以上７０％以下である。
【００２８】
本発明に係るコンクリート成形体は、前記コンクリート組成物を混練し、成型、硬化して得ることができる。大きさや形状は任意であるが、アルカリ化による強度維持効果の観点からは、その内部に補強材、構造材など種々の目的で鉄筋、鉄骨などの鋼材を配置した成形体に適用して本発明の効果が著しいといえる。
このような成形体としては、ビルや橋脚などの大型構造物のみならず、プレストレス化されたコンクリート成形体であり、ＰＣ鋼材で構成された枠体により補強されている化粧ボードなどのコンクリート成形体も包含される。
【００２９】
本発明のアルカリ性処理液を用いたコンクリート成形体の処理方法は、前記構成としたので、コンクリート成形体へのアルカリ性処理液の浸透性に優れるため、コンクリート成形体を破損することなくその内部をアルカリ化することができる。このため、大型の構築物などへも大がかりな装置を必要とせず適用することができ、コンクリート内部の中性化による鉄筋腐食に起因する強度低下を効果的に抑制することができるためその応用範囲は広い。
【実施例】
【００３０】
以下、本発明を、実施例を挙げてさらに詳細に説明するが、本発明はこれらの記載に制限されるものではない。
（実験例：コンクリート組成物の配合）
普通ポルトランドセメントと水、砂、砕石（骨材）を含有するセメント組成物であって、水／セメント組成物比（Ｗ／Ｃ  比）が７０％のコンクリート組成物を調製した。
【００３１】
［使用材料］
セメント：普通ポルトランドセメント(三菱マテリアル社製)、密度３．１６ｇ／ｃｍ３
水：水道水
細骨材１：茨城県鹿島郡神栖町陸砂、表乾密度２．６２ｇ／ｃｍ３、吸水率２．２７％、
粗粒率２．５３  
細骨材２：中国福建省福州市川砂、表乾密度２．５９ｇ／ｃｍ３、吸水率１．６０％、
粗粒率３．５６
混合比率（質量比）    砂１：砂２＝８０：２０
粗骨材：栃木県下都賀郡岩舟町砕石２００５、表乾密度２．６６ｇ／ｃｍ３、
吸水率０．７６％、  粗粒率６．５２
ＡＥ減水剤  標準形（Ｉ種）
【００３２】
［コンクリート組成物の配合］
表１にコンクリート組成物の配合を示す。表中で使用した各材料の詳細は上記の通りである。下記コンクリート組成物における水／結合材比は７０．０％、細骨材率は、５０．６％である。
（注）：下記表１中、混和剤の添加量は内割り置換に付き、水に含めている。
【００３３】
【表１】
0005352074.tif 000002
【００３４】
［コンクリート組成物による成形体の調製］
前記表１に記載のコンクリート組成物を用いて、前記の、水、セメント、細骨材、粗骨材を所定量ミキサ（強制２軸練ミキサ、容量３ｍ３）に投入し、２０秒間練り混ぜた。この際，練りあがったコンクリートの空気量が一定の値（４．５容量％）と成るよう、ＡＥ減水剤を適量添加し調整した。
このコンクリート組成物により、幅１０ｃｍ、長さ４０ｃｍ、厚さ１０ｃｍのコンクリート成形体を形成した。
【００３５】
［コンクリート成形体の前中性化処理］
前記コンクリート成形体について、前中性化を図るため、二酸化炭素濃度５.０％のチャンバー内に静置し、切断面のフェノールフタレインによる呈色反応により、表面からの中性化深さが約３０ｍｍに達するまで中性化の促進を実施した。
【００３６】
（参考例１）
〔アルカリ性処理液の調製〕
水酸化リチウム  １ｍｏｌ／Ｌ水溶液          ９６ｇ
４級アンモニウム塩型カチオン性界面活性剤      ４ｇ
（コータミン２４Ｐ、花王（株）製）
上記成分を十分に混合し、液状アルカリ性処理液を得た。処理液のｐＨを測定したところ、ｐＨは、１２．４４であった。
【００３７】
このようにして得られたアルカリ性処理液を、前記コンクリート成形体表面に、刷毛で、塗布量が３００ｇ／ｍ２となるように塗布し、表面をポリエステルシートで被覆し、測定時期まで静置した。
１３週経過後、成形体を切断して切断面にフェノールフタレインを吹き付け、呈色反応を確認したところ、深さ４．７ｍｍまでｐＨ１２の領域が形成されていた。
【００３８】
（比較例１）
実施例１で用いたアルカリ性処理液において、カチオン性界面活性剤を添加しなかった処理液を用いた他は、同様にしてコンクリート成形体の処理を行い、同様に評価した。
その結果、ｐＨ１２の領域深さは、１.５ｍｍであり、アルカリ性処理液は殆ど浸透していないことが確認された。
【００３９】
（参考例２）
参考例１で用いたアルカリ性処理液に、不織布（カネボウベルオアシスシートｔ＝７．０ｍｍ）１０を浸漬させ、十分に吸水させた後、図１に示すように、前記コンクリート成形体１２表面に密着させ、ポリエステルシート１６で被覆し、測定時期まで静置した。この際、不織布の吸水量を単位面積当りに換算すると、５３７５ｇ／ｍ２であった。
１３週経過後、成形体を切断して切断面にフェノールフタレインを吹き付け、呈色反応を確認したところ、深さ９．９ｍｍまでｐＨ１２の領域が形成されていた。
【００４０】
（比較例２）
実施例２で用いたアルカリ性処理液において、カチオン性界面活性剤を添加しなかった処理液を用いた他は、同様にしてコンクリート成形体の処理を行い、同様に評価した。
その結果、ｐＨ１２の領域深さは、８．７ｍｍであり、カチオン性界面活性剤を添加した場合に比較して、アルカリ性処理液の浸透深さが小さいことが確認された。
【００４１】
（比較例３）
実施例２で用いたアルカリ性処理液において、カチオン性界面活性剤を添加せず、且つ、水酸化リチウム１ｍｏｌ／Ｌ水溶液  ９６ｇに代えて、アルカリ剤として飽和炭酸ナトリウム  ９６ｇを添加し、アルカリ性処理液を調製した。この処理液のｐＨは１２．７９であった。この処理液を用いた他は、同様にしてコンクリート成形体の処理を行い、同様に評価した。
その結果、ｐＨ１２の領域深さは、０．０ｍｍであり、アルカリ性処理液は殆ど浸透していないことが確認された。
【００４２】
（実施例３）
参考例１で用いたアルカリ性処理液２０を、コンクリート成形体１２表面に固定した図２に示す如きアクリル樹脂製のポケット状ケース１８に充填し、液層としてコンクリート成形体１２表面に密着させ、測定時期まで静置した。この際、コンクリート成形体表面とケースとの隙間は５．０ｍｍであり、浸透により減じた処理液については、適宜補充を行った。
１３週経過後、成形体を切断して切断面にフェノールフタレインを吹き付け、呈色反応を確認したところ、深さ１９．５ｍｍまでｐＨ１１の領域が形成されており、実施例１、２に比較しても、アルカリ性処理液の浸透深さが大きく、この方法によれば、アルカリ性処理液の浸透効果がさらに向上することが確認された。
【００４３】
（参考例４）
コンクリート成形体表面に幅５．０ｍｍ、深さ２０．０ｍｍの溝をコンクリートカッターで形成し、参考例１で用いたアルカリ性処理液を含浸した脱脂綿を配置し、測定時期まで静置した。この際、実施例３と同様に浸透により減じた処理液については、適宜補充を行った。
１３週経過後、成形体を切断して切断面にフェノールフタレインを吹き付け、呈色反応を確認したところ、溝に対して拡散方向に平均深さ１９．１ｍｍまでｐＨ１１の領域が形成されていることが確認された。
【図面の簡単な説明】
【００４４】
【図１】本発明のコンクリート成形体の処理方法における、不織布を用いたアルカリ性処理液の接触状態の一態様を示す概略断面図である。
【図２】本発明のコンクリート成形体の処理方法における、ポケット状のケースを用いたアルカリ性処理液の接触状態の一態様を示す概略断面図である。
【図３】本発明のコンクリート成形体の処理方法における、成形体表面に水平方向に連続した溝を形成し、繊維塊状体に担持させたアルカリ性処理液を溝中に配置して接触させた状態の一態様を示す概略断面図である。
【符号の説明】
【００４５】
１０  不織布
１２  コンクリート成形体
１６  液不透過性シート
１８  ポケット状ケース
２０  アルカリ性処理液
２２  溝
２４  繊維塊状体
【図１】
0005352074.tif 000003
【図２】
0005352074.tif 000004
【図３】
0005352074.tif 000005